(57)【特許請求の範囲】
【請求項１】
ベース成分として、シリコーン油、鉱物油、エステル油より選ばれる少なくとも一種類以上を使用し、水、炭素数１〜１５の炭化水素基を有する低級アルコール及び該低級アルコールのアルキレンオキサイド（１〜５モル）付加物より選ばれる少なくとも一種類以上を０．１〜２０重量％含有し、乳化剤を０．１〜３０重量％含有するポリウレタン弾性繊維用処理剤。
【請求項２】
請求項１に記載の処理剤が０．１〜１５重量％付与されていることを特徴とするポリウレタン弾性繊維。
【発明の詳細な説明】
【０００１】
【発明の属する技術分野】
本発明は制電性および解舒性に優れる弾性繊維用処理剤に関する。
【０００２】
【従来の技術】
特公昭４６−１６３１２号公報には、一級アミンを配合した鉱物油からなる弾性繊維用処理剤が記載されている。特開平７−１５７９６９号公報には水溶性多価アルコールのＥＯ付加物含有弾性繊維用油剤が記載されている。
特公昭５１−３７９９８号公報には、高級アルコールを添加した弾性繊維用油剤が記載されている。
【０００３】
【発明が解決しようとする課題】
弾性繊維用処理剤は、シリコーン油、鉱物油およびエステル油などの疎水性のベースオイルを用いているために制電性を付与するために、極性の強い成分を多量に溶解させることが出来ず、制電剤を少量用いて若干の制電性を付与しているに過ぎない。また、解舒性については、高分子量の極性の強い成分や金属石鹸等の分散により向上させているのが現状である。
【０００４】
【課題を解決するための手段】
本発明は、ベース成分として、シリコーン油、鉱物油、エステル油より選ばれる少なくとも一種類以上を使用し、水、炭素数１〜１５の炭化水素基を有する低級アルコール及び該低級アルコールのアルキレンオキサイド（１〜５モル）付加物より選ばれる少なくとも一種類以上を０．１〜２０重量％含有し、乳化剤を０．１〜１０重量％含有するポリウレタン弾性繊維用処理剤である。また、本発明は上記処理剤が０．１〜１５重量％付与されていることを特徴とするポリウレタン弾性繊維である。
【０００５】
本発明は、ベース成分が、エステル油、鉱物油、シリコーン油より選ばれ、少なくとも一種類以上を使用する必要がある。本発明の処理剤は３０℃における粘度が３〜３０ｍｍ2／ｓが好ましい。３ｍｍ2／ｓ未満では、処理剤の揮発が問題となり、３０ｍｍ2／ｓを超えると平滑性に劣る。本発明では、水、炭素数１〜１５の炭化水素基を有する低級アルコール及び該低級アルコールのアルキレンオキサイド（１〜５モル）付加物より選ばれる少なくとも一種類以上を０．１〜２０重量％含有する必要がある。好ましくは０．５〜１０重量％である。低級アルコールの炭化水素基の炭素数は１〜１０が好ましい。本発明は、水、低級アルコールおよびその変性体の量をコントロールすることにより弾性繊維表面のイソシアネートを失活させ、弾性繊維の強度・伸度をほとんど低下させずに、チーズの解舒性がよくなること、また、極性の強い成分を処理剤に添加することにより、制電性が向上することを見出したものである。本発明に使用する水、炭素数１〜１５の炭化水素基を有する低級アルコール及び該低級アルコールのアルキレンオキサイド付加物の具体例としては、イオン交換水、軟水、硬水、メタノール、エタノール、イソプロパノール、ブタノール、ヘキサノール、オクタノール、ラウリルアルコール、フェノール、メタノールのエチレンオキサイド２モル付加物、ブタノールのエチレンオキサイド４モル付加物、プロパノールのプロピレンオキサイド３モル付加物、ラウリルアルコールのブチレンオキサイド２モル付加物などが挙げられる。中でも分子量が１００以下の低分子量の化合物が活性水素のモル数が重量あたり多くなるので好ましい。
【０００７】
本発明では、乳化剤を０．１〜３０重量％含有する。乳化剤としては、従来公知の各種の界面活性剤が用いられる。乳化剤の添加量は好ましくは０．５〜１５重量％である。
乳化剤の具体例としては、アルキルフェノールのＥＯ付加物、ＰＯＥアルキルアミノエーテル、ＰＯＥアルキルアミドエーテル、ＰＯＥアルキルエステルエーテル、ＰＯＥジアルキルエステル、グリセリンモノエステル、グリセリントリエステルアミノ変性シリコーン、ポリエーテル変性シリコーン、リン酸変性シリコーン、ソルビタンモノエステル、ソルビタントリエステル、ＰＯ／ＥＯブロックジオールアルカンスルホネート塩、アルキルベンゼンスルホネート塩、ジアルキルスルホサクシネート塩、アルキルサルフェート塩、アルキルホスフェート塩、ＰＯＥアルキルエーテルホスフェート塩、４級アンモニウム塩、４級ホスホニウム塩等が挙げられる。
【０００８】
また、本発明の処理剤には、平滑性及び制電性の効果を高めるために高級脂肪酸の金属石鹸が０．０１〜５重量部添加されていても良い。高級脂肪酸の金属石鹸としては、従来弾性繊維に用いられている公知のものを用いることができ、ステアリン酸Ｃａ、ステアリン酸Ｍｇ、ステアリン酸Ａｌ、ステアリン酸Ｂａ、ステアリン酸亜鉛等が好ましい。
また、本発明の処理剤には従来の公知の変性シリコーン（アルキル変性シリコーン、エステル変性シリコーン、カルビノール変性シリコーン、カルボキシ変性シリコーン、メルカプト変性シリコーン、エポキシ変性シリコーン、ＭＱシリコーンレジン、ＭＱＴシリコーンレジン、Ｔシリコーンレジン、ＤＴシリコーンレジン等）やつなぎ剤、制電剤、酸化防止剤、紫外線吸収剤等、通常弾性繊維の処理剤に用いられる成分を配合することができる。
【０００９】
本発明の処理剤は、通常、弾性繊維に対して０．１〜１５重量％付与される。
【００１０】
【実施例】
以下実施例により本発明を具体的に説明する。
なお具体例における、各特性の評価は次の方法に従って行った。
【油剤の作用効果の評価法】
解舒速度比：
図１において、解舒速度比測定機の解舒側に処理剤を付与した繊維のチーズ（１）をセットし、巻き取り側紙管（２）をセットする。
巻き取り速度を一定速度にセットした後、ローラー（３）及び（４）を同時に起動させる。この状態では糸（５）に張力はほとんどかからないため、糸はチーズ上で膠着して離れないため解舒点（６）は図１に示す状態にある。解舒速度を変えることによって、チーズからの糸（５）の解舒点（６）が変わるので、この点がチーズとローラーとの接点（７）と一致するように解舒速度を設定する。解舒速度比は式１によって求める。この値が小さいほど、解舒性が良いことを示す。
【式１】
解舒速度比（％）  ＝（巻取速度−解舒速度）／  解舒速度  Ｘ  １００
編成張力：
図２において、チーズ（８）から縦取りした弾性糸（９）をコンペンセーター（１０）を経てローラー（１１）、編み針（１２）を介して、Ｕゲージ（１３）に付したローラー（１４）を経て速度計（１５）、巻き取りローラー（１６）に連結する。速度計（１５）での走行速度が定速（例えば、１０ｍ／分、１００ｍ／分）になるように巻き取りローラーの回転速度を調整して、巻き取りローラーに巻き取り、そのときの編成張力をＵゲージ（１３）で測定し、繊維／編み針間の摩擦（ｇ）を計測する。走行糸条より１ｃｍのところで春日式電位差測定装置（１７）で発生静電気を測定する。
ローラー静電気：
解舒速度比測定機の解舒側にチーズをセットし、５０ｍ／分の周速で回転させ、チーズ上２ｃｍのところにおいて、春日式電位差測定装置で、回転を始めて１時間後の発生静電気を測定する。
強度伸度：
ＪＩＳ  Ｌ  １０１３に準じて測定を行った。
紡糸原液の調整：
数平均分子量１６００のポリテトラメチレンエーテルグリコールと４，４‘−ジフェニルメタンジイソシアネートをモル比率１：２で反応させ、次いで１，２−ジアミノプロパンのジメチルホルムアミド溶液を用いて鎖延長し、ポリマー濃度３３％のジメチルホルムアミド溶液を得た。３０℃での濃度は１８００ｍＰａＳであった。
【００１１】
実施例１〜６
ポリウレタン紡糸原液を１８５℃のＮ２気流中に吐出して乾式紡糸した。紡糸中走行糸に表１に記載の処理剤（表中の配合量は重量部）をオイリングローラーにより繊維に対して６重量％付与した後、毎分４００ｍの速度でボビンに巻き取り７７ｄｔｅｘモノフィラメントチーズ（巻き量４００ｇ）を得た。得られたチーズを３５℃、５０％ＲＨの雰囲気中に４８時間放置して評価に供した。
【００１２】
【表１】
0003909240.tif 000002
0003909240.tif 000003
【００１３】
実施例７〜１１及び比較例１〜３
紡糸原液の調整
数平均分子量２０００のポリテトラメチレングリコール１００重量部と４，４‘−ジフェニルメタンジイソシアネート２５重量部を８０℃で反応させ、Ｎ，Ｎ’−ジメチルアセトアミド２５０重量部を加え冷却しながら反応混合物を溶解させた。１，２−ジアミノプロパン５重量部をＮ，Ｎ’−ジメチルアセトアミド１８４重量部に溶解させたものを添加し、ジメチルシリコーン１００ｍｍ２／ｓを０．２重量％添加した。
この様にして得られたポリウレタン紡糸原液を４つの細孔を有する紡糸口金より１８５℃のＮ２気流中に吐出して乾式紡糸した。
紡糸中走行糸に表２に記載の処理剤をオイリングローラーにより繊維に対して６重量％付与した後、毎分４００ｍの速度でボビンに巻き取り、４４ｄｔｅｘマルチフィラメントのチーズ（巻き量４００ｇ）を得た。得られたチーズを３５℃、５０％ＲＨの雰囲気中に４８時間放置して評価に供した。
【００１４】
【表２】
0003909240.tif 000004
【００１５】
【発明の効果】
本発明の処理剤を用いることにより安定した解舒性、及び、制電性を弾性繊維に与えることができる。
【００１６】
【図面の簡単な説明】
【図１】解舒速度比の測定方法を説明する模式図。
【図２】編成張力の測定方法を説明する模式図。
【符号の説明】
１  チーズ
２  巻き取り用紙管
３  ローラー
４  ローラー
５  走行糸条
６  解舒点
７  チーズとローラーの接点
８  チーズ
９  走行糸条
１０  コンペンセーター
１１  ローラー
１２  編み針
１３  Ｕゲージ
１４  ローラー
１５  速度計
１６  巻き取りローラー
１７  春日式電位差測定装置
【図１】
0003909240.tif 000005
【図２】
0003909240.tif 000006